(57)【要約】  本発明はフリーラジカル炭素−ＦＲＴＳ−炭素架橋性ポリマー組成物である。生成する炭素−ＦＲＴＳ−炭素架橋ポリマーは、フリーラジカルの形成時に優先的に分解するか、あるいは炭素−炭素架橋する少なくとも１つのポリマーから製造される。本発明によって、この優先的な反応の抑制が可能となり、このポリマーがフリーラジカル捕捉種により炭素−ＦＲＴＳ−炭素で架橋が可能になる。この望ましくない分解または炭素−炭素架橋反応を抑制し、そして望ましい炭素−ＦＲＴＳ−炭素の架橋反応を可能とすることによって、固有の架橋ポリマーが得られる。【特許請求の範囲】
【請求項１】
フリーラジカルの炭素−ＦＲＴＳ−炭素架橋性ポリマー組成物であって、
（ａ）フリーラジカル分解性ポリマー、
（ｂ）フリーラジカル誘導種、および
（ｃ）少なくとも２つの捕捉部位を有するフリーラジカル捕捉種
を含んでなり、
（Ａ１）該フリーラジカル捕捉種は、（ｉ）該フリーラジカル誘導種の存在下で該ポリマーの分解を実質的に抑制し、かつ（ｉｉ）該ポリマーがフリーラジカルを形成した後、捕捉部位において、該ポリマー上にグラフト可能なものであり、
（Ａ２）該フリーラジカル炭素−ＦＲＴＳ−炭素架橋性組成物が、フリーラジカル炭素−ＦＲＴＳ−炭素架橋ポリマーを生成する、組成物。
【請求項２】
前記分解が主鎖切断により生じる、請求項１に記載のフリーラジカル炭素−ＦＲＴＳ−炭素架橋性ポリマー組成物。
【請求項３】
前記ポリマーがハロゲン化され、そして前記分解が脱ハロゲン化水素により生じる、請求項１に記載のフリーラジカル炭素−ＦＲＴＳ−炭素架橋性ポリマー組成物。
【請求項４】
生成される前記フリーラジカル炭素−ＦＲＴＳ−炭素架橋ポリマーが、キシレン抽出（ＡＳＴＭ２７６５）により測定して約１０重量パーセントを超えるゲル含有量を有する、請求項１に記載のフリーラジカル炭素−ＦＲＴＳ−炭素架橋性ポリマー組成物。
【請求項５】
生成される前記フリーラジカル炭素−ＦＲＴＳ−炭素架橋ポリマーが、キシレン抽出（ＡＳＴＭ２７６５）により測定して、前記ベースポリマーのゲル含有量よりも少なくとも約１０絶対重量パーセント大きいゲル含有量を有する、請求項１に記載のフリーラジカル炭素−ＦＲＴＳ−炭素架橋性ポリマー組成物。
【請求項６】
前記ポリマーが、ブチルゴム、ポリアクリレートゴム、ポリイソブチレン、プロピレンホモポリマー、プロピレンコポリマー、スチレン／ブタジエン／スチレンブロックコポリマー、スチレン／エチレン／ブタジエン／スチレンコポリマー、ビニル芳香族モノマーのポリマー、ビニルクロリドポリマー、およびこれらのブレンドから成る群より選択される、請求項１に記載のフリーラジカル炭素−ＦＲＴＳ−炭素架橋性ポリマー組成物。
【請求項７】
前記フリーラジカル誘導種が、有機ペルオキシド、アゾフリーラジカル開始剤、ビクメン、酸素、および空気である、請求項１に記載のフリーラジカル炭素−ＦＲＴＳ−炭素架橋性ポリマー組成物。
【請求項８】
前記フリーラジカル捕捉種が、ヒンダードアミンから誘導されるフリーラジカル捕捉種である、請求項１に記載のフリーラジカル炭素−ＦＲＴＳ−炭素架橋性ポリマー組成物。
【請求項９】
前記ヒンダードアミンから誘導されるフリーラジカル捕捉種が、２，２，６，６−テトラメチルピペリジニルオキシおよびこれらの誘導体の少なくとも２つの官能基を有する多官能基分子から成る群より選択される、請求項８に記載のフリーラジカル炭素−ＦＲＴＳ−炭素架橋性ポリマー組成物。
【請求項１０】
前記ヒンダードアミンから誘導されるフリーラジカル捕捉種が、オキソ−ＴＥＭＰＯ、ヒドロキシ−ＴＥＭＰＯ、ヒドロキシ−ＴＥＭＰＯのエステル、ポリマーと結合したＴＥＭＰＯ、ＰＲＯＸＹＬ、ＤＯＸＹＬ、ジ−ターシャリーブチルＮオキシル、ジメチルジフェニルピロリジン−１−オキシル、４−ホスホノオキシＴＥＭＰＯ、またはＴＥＭＰＯとの金属錯体から誘導される少なくとも２つのニトロキシ基を有する、請求項９に記載のフリーラジカル炭素−ＦＲＴＳ−炭素架橋性ポリマー組成物。
【請求項１１】
（ａ）剪断エネルギー、熱または放射線を受けた場合にフリーラジカルを形成することができるフリーラジカル分解性ポリマー、および
（ｂ）少なくとも２つの捕捉部位を有し、該ポリマーが剪断エネルギー、熱、または放射線を照射された場合、（ｉ）該フリーラジカル捕捉種が該ポリマーの分解を実質的に抑制し、かつ（ｉｉ）該ポリマーがフリーラジカルを形成した後、捕捉部位において、該ポリマー上にグラフト可能であるフリーラジカル捕捉種
を含んでなる、フリーラジカル炭素−ＦＲＴＳ−炭素架橋性ポリマー組成物。
【請求項１２】
（ａ）フリーラジカル分解性ポリマーおよび
（ｂ）フリーラジカル誘導種、および
（ｃ）フリーラジカルで開始される炭素−ＦＲＴＳ−炭素カップリング結合によりこのポリマーにグラフト可能なフリーラジカル捕捉種
を含んでなり、
生成された流動性が改変されたポリマーを、該ポリマーの架橋温度、１００サイクル／分の周波数、および０．５度の円弧においてムービングダイレオメーターで測定して
最大トルク＞１．３０*最小トルク
を有するフリーラジカル炭素−ＦＲＴＳ−炭素架橋性ポリマー組成物。
【請求項１３】
（ａ）フリーラジカル炭素−炭素架橋性ポリマー、
（ｂ）フリーラジカル誘導種、および
（ｃ）少なくとも２つの捕捉部位を有するフリーラジカル捕捉種
を含んでなり、
（Ａ１）該フリーラジカル捕捉種は、（ｉ）該フリーラジカル誘導種の存在下で該ポリマーの炭素−炭素架橋を実質的に抑制し、かつ（ｉｉ）該ポリマーがフリーラジカルを形成した後、捕捉部位において、該ポリマー上にグラフト可能なものであり、
（Ａ２）該フリーラジカル炭素−ＦＲＴＳ−炭素架橋性組成物が、フリーラジカル炭素−ＦＲＴＳ−炭素架橋ポリマーを生成する
フリーラジカル炭素−ＦＲＴＳ−炭素架橋性ポリマー組成物。
【請求項１４】
生成される前記フリーラジカル炭素−ＦＲＴＳ−炭素架橋ポリマーが、キシレン抽出（ＡＳＴＭ２７６５）により測定して、約１０重量パーセントを超えるゲル含有量を有する、請求項１３に記載のフリーラジカル炭素−ＦＲＴＳ−炭素架橋性ポリマー組成物。
【請求項１５】
生成される前記フリーラジカル炭素−ＦＲＴＳ−炭素架橋ポリマーが、キシレン抽出（ＡＳＴＭ２７６５）により測定して、前記ベースポリマーのゲル含有量よりも少なくとも約１０絶対重量パーセント大きいゲル含有量を有する、請求項１に記載のフリーラジカル炭素−ＦＲＴＳ−炭素架橋性ポリマー組成物。
【請求項１６】
前記炭素−炭素架橋性ポリマーが、アクリロニトリルブタジエンスチレンゴム、クロロプレンゴム、クロロスルホン酸化ポリエチレンゴム、エチレン／アルファ−オレフィンコポリマー、エチレン／ジエンコポリマー、エチレンホモポリマー、エチレン／プロピレン／ジエンモノマー、エチレン／プロピレンゴム、エチレン／スチレンインターポリマー、エチレン／不飽和エステルコポリマー、フルオロポリマー、ハロゲン化ポリエチレン、水素化ニトリルブタジエンゴム、天然ゴム、ニトリルゴム、ポリブタジエンゴム、シリコーンゴム、スチレン／ブタジエンゴム、スチレン／ブタジエン／スチレンブロックコポリマー、スチレン／エチレン／ブタジエン／スチレンコポリマー、およびこれらのブレンドから成る群より選択される、請求項１３に記載のフリーラジカル炭素−ＦＲＴＳ−炭素架橋性ポリマー組成物。
【請求項１７】
（ａ）剪断エネルギー、熱または放射線を受けた場合に、フリーラジカルを形成することができるフリーラジカル炭素−炭素架橋性ポリマー、および
（ｂ）少なくとも２つの捕捉部位を有するフリーラジカル捕捉種
を含んでなり、
該ポリマーが剪断エネルギー、熱または放射線を受けた場合、該フリーラジカル捕捉種は、（ｉ）該ポリマーの炭素−炭素架橋を実質的に抑制し、かつ（ｉｉ）該ポリマーがフリーラジカルを形成した後、捕捉部位において、該ポリマー上にグラフト可能なものである
フリーラジカル炭素−ＦＲＴＳ−炭素架橋性ポリマー組成物。
【請求項１８】
（ａ）フリーラジカル炭素−炭素架橋性ポリマーおよび
（ｂ）フリーラジカル誘導種、および
（ｃ）フリーラジカルで開始される炭素−ＦＲＴＳ−炭素カップリング結合により該ポリマーにグラフト可能なフリーラジカル捕捉種
を含んでなり、
流動性の改変された該生成ポリマーを、該ポリマーの架橋温度、１００サイクル／分の周波数、および０．５度の円弧においてムービングダイレオメーターで測定して、
最大トルク＞１．３０*最小トルク
となる、フリーラジカル炭素−ＦＲＴＳ−炭素架橋性ポリマー組成物。
【請求項１９】
（ａ）フリーラジカル分解性ポリマーおよびフリーラジカル炭素−炭素架橋性ポリマーから成る群より選択されるポリマー、および
（ｂ）ペンダントな安定なフリーラジカル
を含んでなる、フリーラジカル炭素−ＦＲＴＳ−炭素架橋性ポリマー組成物。
【請求項２０】
ペンダントな安定なフリーラジカルに結合したフリーラジカル分解性ポリマーを含んでなる、フリーラジカル炭素−ＦＲＴＳ−炭素架橋ポリマー。
【請求項２１】
（ａ）フリーラジカル分解性ポリマーおよび
（ｂ）フリーラジカルで開始される炭素−ＦＲＴＳ−炭素カップリング結合により該ポリマーにグラフトされたフリーラジカル捕捉種
を含んでなる、フリーラジカル炭素−ＦＲＴＳ−炭素架橋ポリマー。
【請求項２２】
ペンダントな安定なフリーラジカルに結合したフリーラジカル分解性ポリマーを含んでなる、フリーラジカル炭素−炭素架橋ポリマー。
【請求項２３】
（ａ）フリーラジカル炭素−炭素架橋性ポリマーおよび
（ｂ）フリーラジカルで開始される炭素−ＦＲＴＳ−炭素カップリング結合により該ポリマーにグラフトされたフリーラジカル捕捉種
を含んでなる、フリーラジカル炭素−ＦＲＴＳ−炭素架橋ポリマー。
【請求項２４】
（ａ）（１）フリーラジカル分解性ポリマー、
（２）フリーラジカル誘導種、および
（３）少なくとも２つの捕捉部位を有するフリーラジカル捕捉種
を混和することによりポリマー・マトリックス混合物を調製する工程であって、該フリーラジカル捕捉種は、（ｉ）該ポリマーの分解を実質的に抑制し、かつ（ｉｉ）該ポリマーがフリーラジカルを形成した後、捕捉部位において、該ポリマー上にグラフト可能のものであり、および
（ｂ）該フリーラジカル捕捉種を該ポリマーにグラフトして、フリーラジカル炭素−ＦＲＴＳ−炭素架橋ポリマーを形成する工程
を含んでなる、フリーラジカル炭素−ＦＲＴＳ−炭素架橋ポリマーを調製する方法。
【請求項２５】
（ａ）（１）フリーラジカル分解性ポリマー、
（２）フリーラジカル誘導種、および
（３）少なくとも２つの捕捉部位を有するフリーラジカル捕捉種
を混和することによりポリマー・マトリックス混合物を調製する工程であって、該フリーラジカル捕捉種は、（ｉ）該ポリマーの分解を実質的に抑制し、かつ（ｉｉ）該ポリマーがフリーラジカルを形成した後、捕捉部位において、該ポリマー上にグラフト可能のものであり、
（ｂ）該ポリマーへのフリーラジカル捕捉種のグラフトと該フリーラジカル炭素−ＦＲＴＳ−炭素架橋ポリマーの生成する分子構造に対する制御を可能とさせる充分な速度でフリーラジカル誘導種を混和する工程、および
（ｃ）該ポリマーがフリーラジカルを形成した後、該フリーラジカル捕捉種を該ポリマーにグラフトする工程
を含んでなる、フリーラジカル炭素−ＦＲＴＳ−炭素架橋ポリマーを調製する方法。
【請求項２６】
（ａ）（１）フリーラジカル炭素−炭素架橋性ポリマー、
（２）フリーラジカル誘導種、および
（３）少なくとも２つの捕捉部位を有するフリーラジカル捕捉種
を混和することによりポリマー・マトリックス混合物を調製する工程であって、該フリーラジカル捕捉種は、（ｉ）該ポリマーの炭素−炭素架橋を実質的に抑制し、かつ（ｉｉ）該ポリマーがフリーラジカルを形成した後、捕捉部位において、該ポリマー上にグラフト可能なものであり、および
（ｂ）該フリーラジカル捕捉種を該ポリマーにグラフトして、フリーラジカル炭素−ＦＲＴＳ−炭素架橋ポリマーを形成する工程
を含んでなる、フリーラジカル炭素−ＦＲＴＳ−炭素架橋ポリマーを調製する方法。
【請求項２７】
（ａ）（１）フリーラジカル炭素−炭素架橋性ポリマー、および
（２）少なくとも２つの捕捉部位を有するフリーラジカル捕捉種
を混和することによりポリマー・マトリックス混合物を調製する工程であって、
該フリーラジカル捕捉種は、（ｉ）該ポリマーの炭素−炭素架橋を実質的に抑制し、かつ（ｉｉ）該ポリマーがフリーラジカルを形成した後、捕捉部位において、該ポリマー上にグラフト可能なものであり、
（ｂ）該ポリマーへのフリーラジカル捕捉種のグラフトと該フリーラジカル炭素−ＦＲＴＳ−炭素架橋ポリマーの生成する分子構造に対する制御を可能とさせる充分な速度でフリーラジカル誘導種を混和する工程、および
（ｃ）該ポリマーがフリーラジカルを形成した後、該フリーラジカル捕捉種を該ポリマーにグラフトする工程
を含んでなる、フリーラジカル炭素−ＦＲＴＳ−炭素架橋ポリマーを製造する方法。
【請求項２８】
請求項２４〜２７のいずれか１つに記載の方法から調製される製品製品。
【請求項２９】
前記製品が、電線・電纜絶縁物、電線・電纜半導性物品、電線・電纜被覆物、電線・電纜ジャケット、電纜付属品、靴底、多成分靴底、気密用充填材、ガスケット、プロフィール、耐久消費財、剛性超延伸テープ、パンクタイヤ充填物、建築用パネル、複合体、パイプ、フォーム、ブローフィルム、および繊維から成る群より選択される、請求項２４〜２７のいずれか１つに記載の方法から調製される製品製品。
【発明の詳細な説明】
【技術分野】
【０００１】
本発明は、固有のフリーラジカル開始架橋を導入することが望ましいフリーラジカル反応を行うポリマー系に関する。
【背景技術】
【０００２】
多数のポリマーがフリーラジカル反応を行うことができる。分解または炭素−炭素架橋などのこれらの反応の一部は有害である。この有害な反応の影響を最小にする一方で、この有用なフリーラジカルで開始される架橋反応を促進する必要性がある。
【０００３】
ポリオレフィンは非選択的なフリーラジカル化学反応をしばしば受ける。例えば、高温におけるフリーラジカル化学反応は、特に三級水素を含有するポリマー、例えばポリプロピレンおよびポリスチレンにおいて分子量を低下させることができる。加えて、フリーラジカル化学反応は、炭素−炭素架橋を促進して、物理的特性が制限された架橋ポリマーを生成することができる。
【０００４】
ポリプロピレンに関しては、このポリマーのフリーラジカル分解は、主鎖切断と記述され得、ポリマーの分子量を低下させ、そしてメルトフローレートを増大させる。切断は均一でないために、当該分野で「テール」と呼ばれる低分子量ポリマー鎖が形成されるに従って分子量分布は増大する。
【０００５】
ポリエチレンに関しては、このフリーラジカル炭素−炭素架橋は物理的特性が制限された架橋ポリマーを生成する。固有の架橋を導入し、そして固有の物理的特性の架橋ポリマーを提供することが望ましい。
【発明の開示】
【発明が解決しようとする課題】
【０００６】
ポリマーの主鎖切断または炭素−炭素架橋を起こさずにフリーラジカル架橋ポリマーを調製することが望ましい。このポリマーは、ハロゲン化されている場合には、脱ハロゲン化水素を行わないことも望ましい。
【０００７】
ポリマーが架橋反応を行うときに、ポリマーの分子構造を制御することも望ましい。
【課題を解決するための手段】
【０００８】
本発明はフリーラジカルの炭素−ＦＲＴＳ−炭素架橋性ポリマー組成物である。生成される炭素−ＦＲＴＳ−炭素架橋ポリマーは、フリーラジカルの形成時に優先的に分解するか、あるいは炭素−炭素で架橋する少なくとも１つのポリマーから製造される。本発明によって、この優先的な反応の抑制が可能となり、このポリマーがフリーラジカル捕捉種による炭素−ＦＲＴＳ−炭素で架橋が可能になる。この望ましくない分解または炭素−炭素架橋反応を抑制し、そして望ましい炭素−ＦＲＴＳ−炭素の架橋反応を可能とすることによって、固有の架橋ポリマーが生成される。
【０００９】
本発明は、電線・電纜、履物、フィルム（例えば、温室、収縮および弾性）、エンジアリング熱可塑性樹脂、高充填、難燃性の反応性コンパウンド、熱可塑性エラストマー、熱可塑性加硫物、自動車、加硫ゴム代替品、建築物、自動車、家具、フォーム、湿潤性接着剤、塗装用基材、染色用ポリオレフィン、水分硬化、ナノコンポジット、相溶化、ワックス、カレンダー掛けされたシート、医療用品、分散物、同時押出し成形、セメント／プラスチック補強、食品包装、不織布、紙変成、多層容器、スポーツ用品、配向構造物および表面処理用途において有用である。
【発明を実施するための最良の形態】
【００１０】
「炭素−ＦＲＴＳ−炭素カップリング結合」は、この明細書で使用される場合、ポリマー分子の炭素、フリーラジカル捕捉種、および他のポリマー分子の炭素間で形成される共有結合を意味する。炭素−ＦＲＴＳ−炭素カップリング結合（架橋）を形成する前に、このフリーラジカル捕捉種は少なくとも２つの捕捉部位を有する。この捕捉部位の２個所において、このフリーラジカル捕捉種はこのポリマー分子にグラフトされる。
【００１１】
好ましくは、生成される炭素−ＦＲＴＳ−炭素架橋ポリマーは、キシレン抽出（ＡＳＴＭ２７６５）で測定した場合、約１０重量パーセント以上の、更に好ましくは約３０重量パーセント以上の、なお更に好ましくは約５０重量パーセント以上の、そして最も好ましくは約７０重量パーセント以上のゲル含有量を有する。炭素−ＦＲＴＳ−炭素架橋されたポリマーのゲル含有量は、このベースポリマー（非架橋ポリマー）のゲル含有量よりも少なくとも１０絶対重量パーセント大きい。
【００１２】
別法としては、この炭素−ＦＲＴＳ−炭素架橋ポリマーの架橋密度はこのポリマーの係数を基にして求められる。炭素−ＦＲＴＳ−炭素架橋ポリマーは、好ましくはこのポリマーの架橋温度、１００サイクル／分の周波数、および０．５度の円弧においてムービングダイレオメーターで測定して、最小トルクの少なくとも約１．３０倍の最大トルクを有する。
ＭH≧１．３０×ＭL
更に好ましくは、架橋温度においてポリマーの最大トルクも最終トルクとほぼ同一である場合に最終架橋密度が得られる。
【００１３】
「拘束構造触媒で触媒されるポリマー（Constrained geometry catalyst catalyzed polymer）」、「ＣＧＣで触媒されるポリマー（CGC-catalyzed polymer）」または類似の用語は、この明細書で使用されるように、拘束構造触媒の存在下で製造されるいかなるポリマーも意味する。「拘束構造触媒」または「ＣＧＣ」は、この明細書で使用されるように、この用語が米国特許第５，２７２，２３６号および第５，２７８，２７２号で定義され、述べられているものと同一の意味を有する。
【００１４】
ここで使用される「メタロセン」は、金属に結合した少なくとも１つの置換あるいは非置換のシクロペンタジエニル基を有する金属含有化合物を意味する。「メタロセンで触媒されるポリマー（Metallocene-catalyzed polymer）」または類似の用語は、メタロセン触媒の存在下で製造されるいかなるポリマーも意味する。
【００１５】
ここで使用される「ポリマー」は、同一のあるいは異なるタイプのモノマーの重合により製造される高分子化合物を意味する。「ポリマー」は、ホモポリマー、コポリマー、ターポリマー、インターポリマー等を含む。用語「インターポリマー」は、少なくとも２つのタイプのモノマーまたはコモノマーの重合により製造されるポリマーを意味する。これに限定されるものではないが、コポリマー（３つ以上の異なるタイプのモノマーあるいはコモノマーから製造されるポリマーを指すのに「インターポリマー」としばしば互換的に使用可能であるが、通常、２つの異なるタイプのモノマーあるいはコモノマーから製造されるポリマーを指す）、ターポリマー（通常、３つの異なるタイプのモノマーあるいはコモノマーから製造されるポリマーを指す）、テトラポリマー（通常、４つの異なるタイプのモノマーあるいはコモノマーから製造されるポリマーを指す）などを含む。用語「モノマー」または「コモノマー」は互換的に使用可能であり、そしてポリマーを製造するために反応器に添加される重合性部分を伴ういかなる化合物も指す。ポリマーが１つ以上のモノマーを含んでなるとして記述される場合には、例えばプロピレンとエチレンを含んでなるポリマーの場合には、このポリマーは、勿論、モノマーから誘導される単位、モノマーそれ自身、例えばＣＨ2＝ＣＨ2でなく、例えば−ＣＨ2−ＣＨ2−を含んでなる。
【００１６】
「Ｐ／Ｅ*コポリマー」および類似の用語は、この明細書で使用されるように、（ｉ）約１４．６および約１５．７ｐｐｍにおけるレギオエラーに対応する、ほぼ等しい強度の13ＣＮＭＲピーク、および（ｉｉ）本質的に同一のままに留まるＴmeと、コポリマー中のコモノマー、すなわちエチレンおよび／または不飽和コモノマーから誘導される単位の量が増加するのにしたがって減少するＴヒ゜ークを持つ示差走査熱量曲線（ＤＳＣ）の特性の少なくとも１つを有することを特徴とする、プロピレン／不飽和コモノマーコポリマーを意味する。「Ｔme」は溶融が終了する温度を意味する。「Ｔpeak」はピーク溶融温度を意味する。典型的に、この実施形態のコポリマーはこれらの特性の両方を特徴とする。これらの特性およびそれぞれの測定の各々は、引用により本明細書に組み込まれている、２００２年５月５日出願の米国特許出願番号１０／１３９，７８６（Ｗ０２００３０４０４４２）で詳細に述べられている。
【００１７】
これらのコポリマーは、約−１．２０以上のスキューネスインデックス、Ｓixを有することでも更に特徴付けられる。スキューネスインデックスは昇温溶離分別法（ＴＲＥＦ）から得られるデータから計算される。このデータは溶離温度の関数としての重量分率の正規化されたプロットとして表現される。アイソタクチックプロピレン単位のモル含有量が主として溶離温度を決定する。
【００１８】
この曲線の形状の主要な特徴は高溶離温度におけるこの曲線の鋭さまたは急峻さに比較される低溶離温度でのテーリングである。
このタイプの非対称性を反映する統計学は非対称度（ｓｋｅｗｎｅｓｓ）である。
【数１】
2007517118.tif 000002
式１はこの非対称性の尺度としてのスキューネスインデックスであるＳｉｘを数学的に表す。
【００１９】
値Ｔmaxは、ＴＲＥＦ曲線において５０℃から９０℃の間で溶離する最大重量分率の温度として定義される。ＴiおよびｗiはそれぞれＴＲＥＦ分布における任意のｉ番目の区分の溶離温度および重量分率である。この分布は３０℃以上で溶離する曲線の全面積に関して正規化（ｗiの和は１００％に等しい）されたものである。このように、このインデックスは結晶化されたポリマーの形状のみを反映する。いかなる非結晶化ポリマー（３０℃以下でなお溶液中にあるポリマー）も式１に示す計算から除外される。
【００２０】
Ｐ／Ｅ*コポリマー用の不飽和コモノマーは、Ｃ4-20α−オレフィン、特にＣ4-12α−オレフィン、例えば１−ブテン、１−ペンテン、１−ヘキセン、４−メチル−１−ペンテン、１−ヘプテン、１−オクテン、１−デセン、１−ドデセンなど；Ｃ4-20ジオレフィン、好ましくは１，３−ブタジエン、１，３−ペンタジエン、ノルボナジエン、５−エチリデン−２−ノルボルネン（ＥＮＢ）およびジシクロペンタジエン；スチレン、ｏ−、ｍ−、およびｐ−メチルスチレン、ジビニルベンゼン、ビニルビフェニル、ビニルナフタレンを含むＣ8-40ビニル芳香族化合物；およびハロゲン置換Ｃ8-40ビニル芳香族化合物、例えばクロロスチレンおよびフルオロスチレンを含む。エチレンとＣ4-12α−オレフィンが好ましいコモノマーであり、そしてエチレンが特に好ましいコモノマーである。
【００２１】
Ｐ／Ｅ*コポリマーはＰ／Ｅコポリマーの固有のサブセットである。Ｐ／ＥコポリマーはＰ／Ｅ*コポリマーだけでなく、プロピレンおよび不飽和コモノマーのすべてのコポリマーを含む。Ｐ／Ｅ*コポリマー以外のＰ／Ｅコポリマーは、メタロセンで触媒されたコポリマー、拘束構造触媒で触媒されたコポリマー、およびＺ−Ｎで触媒されたコポリマーを含む。本発明の目的には、Ｐ／Ｅコポリマーは５０重量パーセント以上のプロピレンを含んでなり、ＥＰ（エチレン−プロピレン）コポリマーは５１重量パーセント以上のエチレンを含んでなる。この明細書で使用される場合、「．．．プロピレンを含んでなる」、「．．．エチレンを含んでなる」および類似の用語は、このポリマーが化合物それ自身でなくプロピレン、エチレンなどから誘導される単位を含んでなるということを意味する。
【００２２】
「プロピレンホモポリマー」および類似の用語は、全て、あるいは本質的に全てプロピレンから誘導される単位から成るポリマーを意味する。「ポリプロピレンコポリマー」および類似の用語は、プロピレンとエチレンおよび／または１つ以上の不飽和コモノマーから誘導される単位を含んでなるポリマーを意味する。
【００２３】
「チーグラーナッタ（Ziegler Natta）で触媒されたポリマー」、「Ｚ−Ｎで触媒されたポリマー」、または類似の用語は、チーグラーナッタ（Ziegler Natta）触媒の存在下で製造されるいかなるポリマーも意味する。
【００２４】
１つの形態においては、本発明は、フリーラジカル分解性ポリマー、フリーラジカル誘導種、および少なくとも２つの捕捉部位を有するフリーラジカル捕捉種を含んでなるフリーラジカル炭素−ＦＲＴＳ−炭素架橋性ポリマー組成物である。このポリマーはフリーラジカル誘導種により誘導される場合フリーラジカルを形成することができる。
【００２５】
フリーラジカル捕捉種が存在せず、そしてフリーラジカル誘導種により誘導される場合、このポリマーはフリーラジカル誘導種の存在下で分解反応を行う。この分解反応は主鎖切断または脱ハロゲン化水素とすることができる。フリーラジカル捕捉種はこの分解反応を実質的に抑制する。
【００２６】
このポリマーがフリーラジカルを形成した後、捕捉部位において、このフリーラジカル捕捉種はこのポリマー上にグラフト可能である。フリーラジカル炭素−ＦＲＴＳ−炭素架橋ポリマーが生成される。好ましくは、このフリーラジカル炭素−ＦＲＴＳ−炭素架橋ポリマーは実質的に均質に架橋されたものである。
【００２７】
種々のフリーラジカル分解性ポリマーがこのポリマーとして本発明において有用である。このフリーラジカル分解性ポリマーは炭化水素ベースとすることができる。好適なフリーラジカル分解性の炭化水素ベースのポリマーは、ブチルゴム、ポリアクリレートゴム、ポリイソブチレン、プロピレンホモポリマー、プロピレンコポリマー、スチレン／ブタジエン／スチレンブロックコポリマー、スチレン／エチレン／ブタジエン／スチレンコポリマー、ビニル芳香族モノマーのポリマー、ビニルクロリドポリマー、およびこれらのブレンドを含む。
【００２８】
好ましくは、このフリーラジカル分解性の炭化水素ベースのポリマーはイソブテン、プロピレン、およびスチレンポリマーから成る群より選択される。
【００２９】
好ましくは、本発明のブチルゴムはイソブチレンとイソプレンのコポリマーである。このイソプレンは、典型的に、約１．０重量パーセントから約３．０重量パーセントの量で使用される。
【００３０】
本発明で有用なプロピレンポリマーの例には、プロピレンホモポリマーおよびＰ／Ｅコポリマーを含む。特に、これらのプロピレンポリマーはポリプロピレンエラストマーを含む。このプロピレンポリマーはいかなる方法によっても製造可能であり、そしてチーグラーナッタ（Ziegler Natta）、ＣＧＣ、メタロセン、および非メタロセン、金属中心、ヘテロアリール配位子の触媒により製造可能である。
【００３１】
有用なプロピレンコポリマーはランダム、ブロックおよびグラフトコポリマーを含む。例示的なプロピレンコポリマーとしては、Ｅｘｘｏｎ−Ｍｏｂｉｌ  ＶＩＳＴＡＭＡＸ，  Ｍｉｔｓｕｉ  ＴＡＦＭＥＲ、およびＴｈｅ  Ｄｏｗ  Ｃｈｅｍｉｃａｌ  ＣｏｍｐａｎｙによるＶＥＲＳＩＦＹを含む。これらのコポリマーの密度は、典型的に、少なくとも約０．８５０グラム／立方センチメートル（ｇ／ｃｍ3）、好ましくは少なくとも約０．８６０グラム／立方センチメートル（ｇ／ｃｍ3）、そして更に好ましくは少なくとも約０．８６５グラム／立方センチメートル（ｇ／ｃｍ3）である。
【００３２】
典型的に、これらのプロピレンコポリマーの最大密度は、約０．９１５であり、好ましくはこの最大は約０．９００であり、そして更に好ましくはこの最大は約０．８９０ｇ／ｃｍ3である。これらのプロピレンコポリマーの重量平均分子量（Ｍw）は広範に変わることができるが、典型的に、約１０，０００から１，０００，０００の間である。これらのコポリマーの多分散性は、典型的に、約２から約４の間である。
【００３３】
これらのプロピレンコポリマーは、典型的に、少なくとも約０．０１の、好ましくは少なくとも約０．０５の、そして更に好ましくは少なくとも約０．１のメルトフローレート（ＭＦＲ）を有する。この最大のＭＦＲは、典型的に、約２，０００を超えず、好ましくは約１０００を超えず、更に好ましくは約５００を超えず、なお更に好ましくは約８０を超えず、そして最も好ましくは約５０を超えない。プロピレンとエチレンおよび／または１つ以上のＣ4−Ｃ20α−オレフィンのコポリマーに対するＭＦＲは、ＡＳＴＭＤ−１２３８、条件Ｌ（２．１６ｋｇ、２３０℃）にしたがって測定される。
【００３４】
本発明で有用なスチレン／ブタジエン／スチレンブロックコポリマーは相分離した系である。スチレン／エチレン／ブタジエン／スチレンコポリマーも本発明で有用である。
【００３５】
ビニル芳香族モノマーのポリマーは本発明で有用である。好適なビニル芳香族モノマーは、限定されるものではないが、米国特許第４，６６６，９８７号；第４，５７２，８１９号および第４，５８５，８２５号で述べられているものなど、重合法での使用に既知のビニル芳香族モノマーを含む。
【００３６】
好ましくは、このモノマーは、式
【化１】
2007517118.tif 000003
のものである。式中、Ｒ’は水素または３個以下の炭素を含有するアルキル基であり、Ａｒはアルキル、ハロ、あるいはハロアルキル置換を含むか、あるいは含まない１〜３個の芳香族環を有する芳香族環構造であり、ここで、いかなるアルキル基も１〜６個の炭素原子を含み、そしてハロアルキルはハロ置換アルキル基を指す。好ましくは、Ａｒはフェニルまたはアルキルフェニルであり、ここでアルキルフェニルはアルキル置換フェニル基を指し、フェニルが最も好ましい。使用可能な典型的なビニル芳香族モノマーとしては、スチレン、アルファ−メチルスチレン、ビニルトルエンのすべての異性体、特にパラ−ビニルトルエン、エチルスチレン、プロピルスチレン、ビニルビフェニル、ビニルナフタレン、ビニルアントラセンなどのすべての異性体、およびこれらの混合物を含む。
【００３７】
このビニル芳香族モノマーは他の共重合性モノマーとも合体され得る。このようなモノマーの例には、限定されるものではないが、アクリルモノマー、例えばアクリロニトリル、メタクリロニトリル、メタクリル酸、メチルメタクリレート、アクリル酸、およびメチルアクリレート；マレイミド、フェニルマレイミド、およびマレイン酸無水物を含む。加えて、この重合は、衝撃性の改変された、あるいはグラフトゴム含有製品を製造するために予め溶解されたエラストマーの存在下で行われ得、その例が米国特許第３，１２３，６５５号、第３，３４６，５２０号、第３，６３９，５２２号、および第４，４０９，３６９号に記載されている。
【００３８】
本発明は、ゴム改変されたモノビニリデン芳香族ポリマー組成物の剛性、マトリックスあるいは連続相のポリマーにも適用可能である。
【００３９】
有用なフリーラジカル誘導種は、有機ペルオキシド、アゾフリーラジカル開始剤、およびビクメンを含む。好ましくは、このフリーラジカル誘導種は有機ペルオキシドである。また、酸素の多い環境も有用なフリーラジカルの開始に好ましい。好ましい有機ペルオキシドはジクミルペルオキシド、Ｖｕｌｃｕｐ  Ｒ、およびジアルキルペルオキシドを含む。更に好ましくは、この有機ペルオキシドは、２，５−ビス（ｔｅｒｔ−ブチルペルオキシ）−２，５−ジメチルヘキサンおよび２，５−ビス（ｔｅｒｔ−ブチルペルオキシ）−２，５−ジメチル−３−ヘキシンから成る群より選択されるジアルキルペルオキシドである。最も好ましくは、この有機ペルオキシドは２，５−ビス（ｔｅｒｔ−ブチルペルオキシ）−２，−ジメチル−３−ヘキシンである。
【００４０】
この有機ペルオキシドは直接注入により添加可能である。好ましくは、このフリーラジカル誘導種は、約０．５重量パーセントから約２０．０重量パーセント、更に好ましくは約１．０重量パーセントから約１５．０重量パーセント、そして最も好ましくは約１．５重量パーセントから約１０．０重量パーセントの量で存在する。
【００４１】
このフリーラジカル誘導種に加えて、あるいはこの代替として、このポリマーは、剪断エネルギー、熱、または放射線を受けた場合フリーラジカルを形成することができる。従って、剪断エネルギー、熱、または放射線はフリーラジカル誘導種として作用することができる。更には、このフリーラジカル捕捉種は、前述のフリーラジカル誘導種により生成されるフリーラジカル下で作用するので、剪断エネルギー、熱、または放射線により生成されるフリーラジカル下で作用することができる。
【００４２】
このフリーラジカルが、有機ペルオキシド、酸素、空気、剪断エネルギー、熱、または放射線により生成する場合には、このフリーラジカル捕捉種とフリーラジカル源の組合せがこのポリマーの炭素−ＦＲＴＳ−炭素架橋に必要とされると考えられる。この組合せの制御がこの架橋ポリマーの分子構造を決定する。フリーラジカル捕捉種を順次添加し、引き続いてフリーラジカルを徐々に開始させることによって、従来になかった制御がこの分子構造にもたらされる。
【００４３】
また、グラフト化部位はこのポリマー上で開始され、そしてこのフリーラジカル捕捉種によりキャップされて、ペンダントな安定なフリーラジカルを形成することができると考えられる。後に、このペンダントな安定なフリーラジカルは、以降に形成されるフリーラジカルと炭素−ＦＲＴＳ−炭素架橋し、生成する炭素−ＦＲＴＳ−炭素架橋ポリマーに所望のレベルの均質性を付与することができる。
【００４４】
本発明で有用なフリーラジカル捕捉種の例には、ヒンダードアミンから誘導される安定な有機フリーラジカルを含む。好ましくは、このフリーラジカル捕捉種がヒンダードアミンから誘導される安定な有機フリーラジカルである場合には、これは、２，２，６，６−テトラメチルピペリジニルオキシ（ＴＥＭＰＯ）およびこれらの誘導体の少なくとも２つの官能基を有する多官能基分子から成る群より選択される。更に好ましくは、この安定な有機フリーラジカルはビス−ＴＥＭＰＯである。ビス−ＴＥＭＰＯの例は、ビス（ｌ−オキシル−２，２，６，６−テトラメチルピペリジン−４−イル）セバケートである。また、なお更に好ましくは、この安定な有機フリーラジカルは、オキソ−ＴＥＭＰＯ、ヒドロキシ−ＴＥＭＰＯ、ヒドロキシ−ＴＥＭＰＯのエステル、ポリマーと結合したＴＥＭＰＯ、ＰＲＯＸＹＬ、ＤＯＸＹＬ、ジ−ターシャリーブチル−Ｎ−オキシル、ジメチルジフェニルピロリジン−１−オキシル、４−ホスホノオキシＴＥＭＰＯ、またはＴＥＭＰＯとの金属錯体から誘導される少なくとも２つのニトロキシ基を有する多官能基分子である。
【００４５】
好ましくは、このフリーラジカル捕捉種は、約０．５重量パーセントから約２０．０重量パーセント、更に好ましくは約１．０重量パーセントから約１５．０重量パーセント、最も好ましくは約１．５重量パーセントから約１０．０重量パーセントの量で存在する。
【００４６】
好ましくは、フリーラジカル捕捉種に対するフリーラジカル誘導種の比とフリーラジカル捕捉種の濃度がポリマーの炭素−ＦＲＴＳ−炭素架橋を促進する。更に好ましくは、フリーラジカル誘導種：フリーラジカル捕捉種は約１より大きい比で、更に好ましくは約２０：１から約１：１の比で存在する。
【００４７】
フリーラジカル捕捉種とフリーラジカル誘導種は、直接混練、直接含浸、および直接注入を含む種々の方法でポリマーと合体可能である。
【００４８】
代替の形態においては、本発明は、フリーラジカル炭素−炭素架橋性ポリマー、フリーラジカル誘導種、および少なくとも２つの捕捉部位を有するフリーラジカル捕捉種を含んでなるフリーラジカル炭素−ＦＲＴＳ−炭素架橋性ポリマー組成物である。このポリマーは、フリーラジカル誘導種により誘導される場合に、フリーラジカルを形成することができる。
【００４９】
フリーラジカル捕捉種が存在せず、そしてフリーラジカル誘導種により誘導される場合、ポリマーは炭素−炭素架橋反応を行う。フリーラジカル捕捉種は炭素−炭素架橋反応を実質的に抑制する。
【００５０】
捕捉部位においては、ポリマーがフリーラジカルを形成した後、このフリーラジカル捕捉種はポリマー上にグラフト可能である。フリーラジカル炭素−ＦＲＴＳ−炭素架橋ポリマーが生成される。好ましくは、このフリーラジカル炭素−ＦＲＴＳ−炭素架橋ポリマーは実質的に均質に架橋されたものである。
【００５１】
種々のフリーラジカル分解性ポリマーがこのポリマーとして本発明において有用である。このフリーラジカル炭素−炭素架橋性ポリマーは炭化水素ベースとすることができる。好適なフリーラジカル炭素−炭素架橋性の炭化水素ベースのポリマーは、アクリロニトリルブタジエンスチレンゴム、クロロプレンゴム、クロロスルホン酸化ポリエチレンゴム、エチレン／アルファ−オレフィンコポリマー、エチレン／ジエンコポリマー、エチレンホモポリマー、エチレン／プロピレン／ジエンモノマー、エチレン／プロピレンゴム、エチレン／スチレンインターポリマー、エチレン／不飽和エステルコポリマー、フルオロポリマー、ハロゲン化ポリエチレン、水素化ニトリルブタジエンゴム、天然ゴム、ニトリルゴム、ポリブタジエンゴム、シリコーンゴム、スチレン／ブタジエンゴム、スチレン／ブタジエン／スチレンブロックコポリマー、スチレン／エチレン／ブタジエン／スチレンコポリマー、およびこれらのブレンドを含む。
【００５２】
本発明には、クロロプレンゴムは一般に２−クロロ−１，３−ブタジエンのポリマーである。好ましくは、このゴムは乳化重合により製造される。加えて、この重合はイオウの存在下で行われて、このポリマー中に架橋を組み込むことができる。
【００５３】
好ましくは、このフリーラジカル炭素−炭素架橋性の炭化水素ベースのポリマーはエチレンポリマーである。
【００５４】
好適なエチレンポリマーに関しては、このポリマーは、一般に、（１）高分岐；（２）不均質直鎖；（３）均質分岐直鎖；および（４）均質分岐で実質的に直鎖の４つの主要な分類のなかに入る。これらのポリマーは、チーグラーナッタ（Ziegler Natta）触媒、メタロセンあるいはバナジウムベースの単一部位触媒、または拘束構造の単一部位触媒により製造可能である。
【００５５】
高分岐エチレンポリマーは低密度ポリエチレン（ＬＤＰＥ）を含む。これらのポリマーはフリーラジカル開始剤により高温および高圧で製造可能である。別法としては、これらは配位触媒により高温および比較的低圧で製造可能である。これらのポリマーは、ＡＳＴＭ  Ｄ−７９２で測定して、約０．９１０グラム／立方センチメートルから約０．９４０グラム／立方センチメートルの密度を有する。
【００５６】
不均質直鎖エチレンポリマーは、直鎖低密度ポリエチレン（ＬＬＤＰＥ）、極超低密度ポリエチレン（ＵＬＤＰＥ）、超低密度ポリエチレン（ＶＬＤＰＥ）、および高密度ポリエチレン（ＨＤＰＥ）を含む。直鎖低密度エチレンポリマーは、ＡＳＴＭ１２３８、条件Ｉにより測定して、約０．８５０グラム／立方センチメートルから約０．９４０グラム／立方センチメートルの密度および約０．０１から約１００グラム／１０分のメルトインデックスを有する。好ましくは、このメルトインデックスは約０．１から約５０グラム／１０分の間にある。また、好ましくは、このＬＬＤＰＥは、エチレンと１つ以上の３〜１８個の炭素原子、更に好ましくは３〜８個の炭素原子を有する他のアルファ−オレフィンのインターポリマーである。好ましいコモノマーは１−ブテン、４−メチル−１−ペンテン、１−ヘキセン、および１−オクテンを含む。
【００５７】
極超低密度ポリエチレンおよび超低密度ポリエチレンは互換的なものとして既知である。これらのポリマーは約０．８７０グラム／立方センチメートルから約０．９１０グラム／立方センチメートルの密度を有する。高密度エチレンポリマーは、一般に、約０．９４１グラム／立方センチメートルから約０．９６５グラム／立方センチメートルの密度のホモポリマーである。
【００５８】
均質分岐直鎖エチレンポリマーは均質ＬＬＤＰＥを含む。この均一に分岐し／均質なポリマーは、コモノマーが与えられたインターポリマー分子内でランダム分布し、そしてインターポリマー分子がこのインターポリマー内で類似のエチレン／コモノマー比を有するポリマーである。
【００５９】
均質分岐の実質的に直鎖のエチレンポリマーは、（ａ）Ｃ2−Ｃ20オレフィン、例えばエチレン、プロピレン、および４−メチル−１−ペンテンのホモポリマー、（ｂ）エチレンと少なくとも１つのＣ3−Ｃ20α−オレフィン、Ｃ2−Ｃ20アセチレン型不飽和モノマー、Ｃ4−Ｃ18ジオレフィン、またはこのモノマーの組合せとのインターポリマー、および（ｃ）エチレンとこのＣ3−Ｃ20アルファ−オレフィン、ジオレフィン、または他の不飽和モノマーとの組合せたアセチレン型不飽和モノマーの少なくとも１つとのインターポリマーを含む。これらのポリマーは、一般に、約０．８５０グラム／立方センチメートルから約０．９７０グラム／立方センチメートルの密度を有する。好ましくは、この密度は、約０．８５グラム／立方センチメートルから約０．９５５グラム／立方センチメートルの間、更に好ましくは約０．８５０グラム／立方センチメートルから０．９２０グラム／立方センチメートルの間にある。
【００６０】
本発明で有用なエチレン／スチレンインターポリマーは、オレフィンモノマー（すなわち、エチレン、プロピレン、またはα−オレフィンモノマー）とビニリデン芳香族モノマー、ヒンダード脂肪族ビニリデンモノマー、または脂環式ビニリデンモノマーとを重合させることにより製造される実質的にランダムなインターポリマーを含む。好適なオレフィンモノマーは、２〜２０個の、好ましくは２〜１２個の、更に好ましくは２〜８個の炭素原子を含有する。好ましいこのようなモノマーは、エチレン、プロピレン、１−ブテン、４−メチル−１−ペンテン、１−ヘキセン、および１−オクテンを含む。最も好ましいものはエチレンおよびエチレンとプロピレンまたはＣ4-8アルファ−オレフィンとの組合せである。場合により、このエチレン／スチレンインターポリマー重合成分はエチレン型不飽和モノマー、例えば歪み環オレフィンも含むことができる。歪み環オレフィンの例には、ノルボルネンおよびＣ1-10アルキル−あるいはＣ6-10アリール置換ノルボルネンを含む。
【００６１】
本発明で有用なエチレン／不飽和エステルコポリマーは慣用の高圧法により製造可能である。この不飽和エステルは、アルキルアクリレート、アルキルメタクリレート、またはビニルカルボキシレートとすることができる。このアルキル基は１〜８個の炭素原子を有することができ、そして好ましくは１〜４個の炭素原子を有する。このカルボキシレート基は２〜８個の炭素原子を有することができ、そして好ましくは２〜５個の炭素原子を有する。このエステルコモノマーに帰属されるコポリマーの部分は、このコポリマーの重量基準で約５〜約５０重量パーセントの範囲とすることができ、好ましくは約１５〜約４０重量パーセントの範囲にある。このアクリレートとメタクリレートの例は、エチルアクリレート、メチルアクリレート、メチルメタクリレート、ｔ−ブチルアクリレート、ｎ−ブチルアクリレート、ｎ−ブチルメタクリレート、および２−エチルヘキシルアクリレートである。このビニルカルボキシレートの例は、ビニルアセテート、ビニルプロピオネート、およびビニルブタノエートである。このエチレン／不飽和エステルコポリマーのメルトインデックスは、約０．５〜約５０グラム／１０分の範囲とすることができる。
【００６２】
本発明で有用なハロゲン化エチレンポリマーは、フッ素化、塩素化、および臭素化オレフィンポリマーを含む。このベースオレフィンポリマーは、２〜１８個の炭素原子を有するオレフィンのホモポリマーまたはインターポリマーとすることができる。好ましくは、このオレフィンポリマーは、エチレンとプロピレンまたは４〜８個の炭素原子を有するアルファ−オレフィンモノマーとのインターポリマーである。好ましいアルファ−オレフィンコモノマーは、１−ブテン、４−メチル−１−ペンテン、１−ヘキセン、および１−オクテンを含む。好ましくは、このハロゲン化オレフィンポリマーは塩素化ポリエチレンである。
【００６３】
本発明で好適な天然ゴムはイソプレンの高分子量ポリマーを含む。好ましくは、この天然ゴムは約５０００の数平均重合度と広い分子量分布を有する。
【００６４】
好ましくは、本発明のニトリルゴムはブタジエンとアクリロニトリルのランダムコポリマーである。
【００６５】
本発明で有用なポリブタジエンゴムは、好ましくは１，４−ブタジエンのホモポリマーである。
【００６６】
有用なスチレン／ブタジエンゴムはスチレンとブタジエンのランダムコポリマーを含む。典型的に、これらのゴムはフリーラジカル重合により製造される。本発明のスチレン／ブタジエン／スチレンブロックコポリマーは相分離系である。このスチレン／エチレン／ブタジエン／スチレンコポリマーも本発明で有用である。
【００６７】
有用なフリーラジカル誘導種は、有機ペルオキシド、アゾフリーラジカル開始剤、およびビクメンを含む。好ましくは、このフリーラジカル誘導種は有機ペルオキシドである。また、酸素の多い環境も有用なフリーラジカルの開始に好ましい。好ましい有機ペルオキシドはジクミルペルオキシド、Ｖｕｌｃｕｐ  Ｒ、およびジアルキルペルオキシドを含む。更に好ましくは、この有機ペルオキシドは、２，５−ビス（ｔｅｒｔ−ブチルペルオキシ）−２，５−ジメチルヘキサンおよび２，５−ビス（ｔｅｒｔ−ブチルペルオキシ）−２，５−ジメチル−３−ヘキシンから成る群より選択されるジアルキルペルオキシドである。最も好ましくは、この有機ペルオキシドは２，５−ビス（ｔｅｒｔ−ブチルペルオキシ）−２，５−ジメチル−３−ヘキシンである。
【００６８】
この有機ペルオキシドは直接注入により添加可能である。好ましくは、このフリーラジカル誘導種は、約０．５重量パーセントから約２０．０重量パーセント、更に好ましくは約１．０重量パーセントから約１５．０重量パーセント、そして最も好ましくは約１．５重量パーセントから約１０．０重量パーセントの量で存在する。
【００６９】
このフリーラジカル誘導種に加えて、あるいはこの代替として、このポリマーは剪断エネルギー、熱、または放射線を受けた場合フリーラジカルを形成することができる。従って、剪断エネルギー、熱、または放射線はフリーラジカル誘導種として作用することができる。更には、このフリーラジカル捕捉種は、前述のフリーラジカル誘導種により生成されるフリーラジカル下で作用するので、剪断エネルギー、熱、または放射線により生成されるフリーラジカル下で作用することができる。
【００７０】
このフリーラジカルが有機ペルオキシド、酸素、空気、剪断エネルギー、熱、または放射線により生成する場合には、このフリーラジカル捕捉種とフリーラジカル源の組合せがこのポリマーの炭素−ＦＲＴＳ−炭素架橋に必要とされると考えられる。この組合せの制御がこの架橋ポリマーの分子構造を決定する。フリーラジカル捕捉種を順次添加し、引き続いてフリーラジカルを徐々に開始させることによって、従来にない制御がこの分子構造にもたらされる。
【００７１】
グラフト化部位はこのポリマー上で開始され、そしてこのフリーラジカル捕捉種によりキャップされて、ペンダントな安定なフリーラジカルを形成することができるとも考えられる。後に、このペンダントな安定なフリーラジカルは以降に形成されるフリーラジカルと炭素−ＦＲＴＳ−炭素架橋し、生成する炭素−ＦＲＴＳ−炭素架橋ポリマーに所望のレベルの均質性を付与することができる。
【００７２】
更にもう１つの形態においては、本発明は、（１）フリーラジカル分解性ポリマーおよびフリーラジカル炭素−炭素架橋性ポリマーから成る群より選択されるポリマーおよび（２）ペンダントな安定なフリーラジカルを含んでなるフリーラジカル炭素−ＦＲＴＳ−炭素架橋性ポリマー組成物である。
【００７３】
このペンダントな安定なフリーラジカルはこのポリマー上にフリーラジカル捕捉種をグラフトすることから誘導される。ペンダントな安定なフリーラジカルを生成する前に、このフリーラジカル捕捉種は少なくとも２つの捕捉部位を有する。形成後、このペンダントな安定なフリーラジカルは少なくとも１つの捕捉部位を有する。
【００７４】
このポリマーはこのフリーラジカル誘導種により誘導される場合に、フリーラジカルを形成することができる。フリーラジカル捕捉種が存在せず、そしてフリーラジカル誘導種により誘導される場合、このポリマーはフリーラジカルを形成することができ、そして望ましくない反応を優先的に行う。この望ましくない反応は分解反応または炭素−炭素架橋反応である。
【００７５】
フリーラジカル炭素−ＦＲＴＳ−炭素架橋性ポリマー組成物においては、この望ましくない反応は実質的に抑制される。
【００７６】
捕捉部位においては、ポリマーがフリーラジカルを形成した後、このペンダントな安定なフリーラジカルはこのポリマー上にグラフト可能である。フリーラジカル炭素−ＦＲＴＳ−炭素架橋ポリマーが生成する。この炭素−ＦＲＴＳ−炭素架橋ポリマーはこのペンダントな安定なフリーラジカルに架橋されたポリマーを含んでなる。好ましくは、このフリーラジカル炭素−ＦＲＴＳ−炭素架橋ポリマーは実質的に均質に結合されたものである。
【００７７】
フリーラジカル捕捉種とフリーラジカル誘導種は、直接混練、直接含浸、および直接注入を含む種々の方法でポリマーと合体可能である。
【００７８】
代替の形態においては、本発明は、フリーラジカル炭素−ＦＲＴＳ−炭素架橋性ポリマーを製造するための方法である。この方法の第１の工程は、成分を混合することによりポリマー・マトリックス混合物を調製することである。この成分は、フリーラジカル分解性ポリマー、フリーラジカル誘導種、および少なくとも２つの捕捉部位を有するフリーラジカル捕捉種を含む。このフリーラジカル捕捉種はこの分解反応を実質的に抑制する。第２の工程においては、このポリマーはフリーラジカル捕捉種によりグラフトされる。
【００７９】
この実施形態においては、生成されるフリーラジカル炭素−ＦＲＴＳ−炭素架橋ポリマーの分子構造を制御することが可能である。そうするためには、この第１の段階においてこのフリーラジカル誘導種を添加する速度を（１）制御し、そして（２）フリーラジカル捕捉種の添加に続いて行うか、あるいはこの添加と同時に行わなければならない。好ましくは、フリーラジカル捕捉種の添加に続いてこのフリーラジカル誘導種を添加する（すなわち、第２の段階において添加し、そしてグラフトを第３の段階で行う）。
【００８０】
このフリーラジカル捕捉種にペンダントな安定なフリーラジカルを置き換えることが可能である。この目的に、フリーラジカル捕捉種はポリマー上に個別にグラフトされて、不活性雰囲気中でペンダントな安定なフリーラジカルを形成することができる。次に、このポリマーマトリックスは、このポリマー、このペンダントな安定なフリーラジカル、およびフリーラジカル誘導種を含む。
【００８１】
代替の実施形態においては、本発明はフリーラジカル炭素−ＦＲＴＳ−炭素架橋性ポリマーを調製するための方法である。この方法の第１の工程は、成分を混合することによりポリマー・マトリックス混合物を製造することである。この成分は、フリーラジカル炭素−炭素架橋性ポリマー、フリーラジカル誘導種、および少なくとも２つの捕捉部位を有するフリーラジカル捕捉種を含む。このフリーラジカル捕捉種はこの炭素−炭素架橋反応を実質的に抑制する。第２の工程においては、このポリマーはフリーラジカル捕捉種によりグラフトされる。
【００８２】
この実施形態においては、生成されるフリーラジカル炭素−ＦＲＴＳ−炭素架橋ポリマーの分子構造を制御することが可能である。こうするためには、この第１の工程においてこのフリーラジカル誘導種を添加する速度を（１）制御し、そして（２）フリーラジカル捕捉種の添加に続いて行うか、あるいは添加と同時に行わなければならない。好ましくは、フリーラジカル捕捉種の添加に続いてフリーラジカル誘導種を添加する（すなわち、第２の工程において添加し、そしてグラフトを第３の工程で行う）。
【００８３】
このフリーラジカル捕捉種にペンダントな安定なフリーラジカルを置き換えることが可能である。その目的には、このフリーラジカル捕捉種はこのポリマー上に個別にグラフトされて、不活性雰囲気中でペンダントな安定なフリーラジカルを形成することができる。次に、このポリマーマトリックスは、このポリマー、このペンダントな安定なフリーラジカル、およびフリーラジカル誘導種を含む。
【００８４】
好ましい実施形態においては、本発明は、フリーラジカル炭素−ＦＲＴＳ−炭素架橋性ポリマー組成物から調製される製品製品である。いかなる数のプロセスもこの製品品を製造するのに使用可能である。特に有用な方法は、射出成形、押し出し、圧縮成形、回転成形、加熱成形、ブロー成形、粉末被覆、バンバリーバッチミキサー、繊維紡糸、およびカレンダー掛けを含む。
【００８５】
好適な製品は、電線・電纜絶縁物、電線・電纜半導性物品、電線・電纜被覆物およびジャケット、電纜付属品、靴底、多成分靴底（異なる密度およびタイプのポリマーを含む）、気密用充填材、ガスケット、プロフィール、耐久消費財、剛性超延伸テープ、パンクタイヤ充填物、建築用パネル、複合体（例えば、木材複合体）、パイプ、フォーム、ブローフィルム、および繊維（バインダー繊維および弾性繊維を含む）を含む。
【実施例】
【００８６】
次の非限定的な実施例は本発明を例示するものである。
【００８７】
（比較例１−３および実施例４−５）
３つの比較例と本発明の２つの実施例を１５重量パーセントのエチレン含有量、２グラム／１０分のメルトフローレート、および０．８５８グラム／立方センチメートルの密度を有するポリプロピレンエラストマーにより作製した。ＡＳＴＭ  Ｄ−１２３８にしたがってこのメルトフローレートを２３０℃で測定した。
【００８８】
ペルオキシドを除いて表Ｉに示す配合物の各々をＢｒａｂｅｎｄｅｒミキサー中で作製して、４０グラムの試料を１１０℃で３分間調製した。引き続いて、ペルオキシドを添加した。この組成物を更に４分間混練した。
【００８９】
ＰＲＯＳＴＡＢ（登録商標）５４１５ビス（ｌ−オキシル−２，２，６，６−テトラメチルピペリジン−４−イル）セバケート（「ビス−ＴＥＭＰＯ」）はＣｉｂａ  Ｓｐｅｃｉａｌｔｙ  Ｃｈｅｍｉｃａｌｓ，  Ｉｎｃから市販されているものであった。Ｌｕｐｅｒｏｘ（登録商標）１３０  ２，５−ビス（ｔｅｒｔ−ブチルペルオキシ）−２，５−ジメチル−３−ヘキシン有機ペルオキシドはＡｔｏｆｉｎａから市販されているものであった。
【００９０】
ムービングダイレオメーター（ＭＤＲ）を１８２℃で使用して、この反応速度論を調べた。１１０℃で１０分間、それに続いて１８０℃で７０分間圧縮成形して作製した０．０３インチ（３０ミル）厚のプラークについて引っ張り強さと高温クリープを測定した。引っ張り強さ（最大荷重における応力）をＡＳＴＭ  Ｄ６３８−００にしたがって室温で求めた（２インチ／分の変位速度で）。ＩＣＥＡ刊行物Ｔ−２８−５６２−１９９５（「Test Methods for Measurement of Hot Creep of Polymeric Insulations） dated March 1995 from Insulated Cable Engineers Association, Inc）にしたがって、高温クリープ性を３つの異なる温度（５０、１００および１５０℃）で求めた。破断無しの試験試料が高温クリープ用の試験装置の最大限界に達した場合には、この結果を最大として示した。この結果を表Ｉに示した。
【００９１】
評価された各組成物に対して、ＭＤＲは時間に対するトルクデータを生成した。１８２℃のセット温度に加えて、１００サイクル／分の周波数および０．５度の円弧に対してＭＤＲを設定した。この試験試料は約５グラムの重さがあった。これをMylar（登録商標）シートの間に挟み、次に評価のためにＭＤＲの中に入れた。最終使用用途と組成に依って、セット温度と評価時間を設定した。
【００９２】
図１は比較例３および実施例５に対する１８２℃におけるトルク−時間曲線を示した。図２は実施例４および５に対する１８２℃におけるトルク−時間曲線を示した。
【表１】
2007517118.tif 000004
【００９３】
（比較例６−８および実施例９−１２）
３つの比較例と４つの実施例を１５重量パーセントのエチレン含有量、２グラム／１０分のメルトフローレート、および０．８５８グラム／立方センチメートルの密度を有するポリプロピレンエラストマーにより作製した。ＡＳＴＭ  Ｄ−１２３８にしたがってこのメルトフローレートを２３０℃で測定した。
【００９４】
ペルオキシドを除いて表ＩＩに示す配合物の各々をＢｒａｂｅｎｄｅｒミキサー中で調製して、４０グラムの試料を１１０℃にて３分間で作製した。引き続いて、ペルオキシドを添加した。この組成物を更に４分間混練した。
【００９５】
ＰＲＯＳＴＡＢ（登録商標）５４１５ビス−ＴＥＭＰＯはＣｉｂａ  Ｓｐｅｃｉａｌｔｙ  Ｃｈｅｍｉｃａｌｓ，Ｉｎｃから市販されているものであった。Ｄｉｃｕｐ  Ｒ（登録商標）有機ペルオキシドは、Ｇｅｏ  Ｓｐｅｃｉａｌｔｙ  Ｃｈｅｍｉｃａｌｓから市販されているものであり、Ｌｕｐｅｒｏｘ（登録商標）  １３０有機ペルオキシドはＡｔｏｆｉｎａから市販されているものであった。
【００９６】
ムービングダイレオメーター（ＭＤＲ）を１８２℃で使用して、この反応速度論を調べた。この結果を表ＩＩに示した。
【００９７】
評価された各組成物に対して、ＭＤＲは時間に対するトルクデータを生成した。１８２℃のセット温度に加えて、１００サイクル／分の周波数および０．５度の円弧に対してＭＤＲを設定した。この試験試料は約５グラムの重さがあった。これをＭｙｌａｒ（登録商標）シートの間に挟み、次に評価のためにＭＤＲの中に入れた。最終使用用途と組成に依って、セット温度と評価時間を設定した。
【表２】
2007517118.tif 000005
【００９８】
（比較例１３および実施例１４−１７）
比較例と４つの実施例を１２重量パーセントのエチレン含有量、８グラム／１０分のメルトフローレート、および０．８６６グラム／立方センチメートルの密度を有するポリプロピレンエラストマーにより作製した。ＡＳＴＭ  Ｄ−１２３８にしたがってこのメルトフローレートを２３０℃で測定した。
【００９９】
ペルオキシドを除いて表ＩＩＩに示す配合物の各々を予熱された３００−ｃｃＨａａｋｅボウル中で１００℃で作製して、溶融させた。このボウルをボウルラムにより封止し、そしてこの成分を４０ｒｐｍで撹拌した。
【０１００】
このポリマーが回復する温度と安定化されたトルクにより示されるように溶融したところで、ラムを上げた。窒素掃気をフィードポートからボウルの中に導入した。ペルオキシドを添加した。次に、ラムをフィードポートの中に下げて、反応容器を封止した。窒素流を止めた。
【０１０１】
この溶融ポリマー組成物の温度が所望の反応温度に達したところで、ボウルを３分間運転した。次に、ローターを止め、そしてポリマー混合物を取り出し、平らなパティーにプレスし、そして室温まで冷却した。
【０１０２】
この試験試料を圧縮成形により作製した。この組成物を１００℃で３分間溶融した。次に、これを５．５ＭＰａで２分間圧縮成形した。最後に、この成形された材料を室温で平衡化されたプレス中で不活化した。
【０１０３】
次に、この試験試料を圧縮成形プレス中１８０℃で２０分間硬化させた。
【０１０４】
ＡＳＴＭ１７０８にしたがって５インチ／分の変位速度で引っ張り強さ（最大荷重における応力）および引っ張り伸び（破断時の歪み）を室温で求めた。ゲルレベルをキシレン抽出（ＡＳＴＭ２７６５）により求めた。この結果を表ＩＩＩに示した。
【０１０５】
ＰＲＯＳＴＡＢ（登録商標）５４１５ビス−ＴＥＭＰＯはＣｉｂａ  Ｓｐｅｃｉａｌｔｙ  Ｃｏｒｐｏｒａｔｉｏｎから市販されているものであった。Ｌｕｐｅｒｏｘ（登録商標）１３０有機ペルオキシドＡｔｏｆｉｎａから市販されているものであった。
【表３】
2007517118.tif 000006
【０１０６】
（比較例１８および実施例１９−２０）
比較例と２つの実施例を９グラム／１０分のメルトフローレート、および０．９００グラム／立方センチメートルの密度を有するポリプロピレンホモポリマーにより作製した。ＡＳＴＭ  Ｄ−１２３８にしたがってこのメルトフローレートを２３０℃で測定した。
【０１０７】
ペルオキシドを除いて表ＩＶに示す配合物の各々を予熱された３００ｃｃのＨａａｋｅボウル中で１７０℃で作製して、溶融させた。このボウルをボウルラムにより封止し、そしてこの成分を４０ｒｐｍで撹拌した。
【０１０８】
このポリマーが回復する温度と安定化されたトルクにより示されるように溶融したところで、ラムを上げた。窒素掃気をフィードポートからボウルの中に導入した。ペルオキシドを添加した。次に、ラムをフィードポートの中に下げて、反応容器を封止した。窒素流を止めた。
【０１０９】
この溶融ポリマー組成物の温度が所望の反応温度に達したところで、ボウルを３分間運転した。次に、ローターを止め、そしてポリマー混合物を取り出し、平らなパティーにプレスし、そして室温まで冷却した。
【０１１０】
この試験試料を圧縮成形により作製した。この組成物を１７０℃で３分間溶融した。次に、これを５．５ＭＰａで２分間圧縮成形した。最後に、この成形された材料を室温で平衡化されたプレス中で急冷した。
【０１１１】
次に、この試験試料を圧縮成形プレス中１８０℃で２０分間硬化させた。
【０１１２】
ＡＳＴＭ１７０８にしたがって５インチ／分の変位速度で引っ張り強さ（最大荷重における応力）および引っ張り伸び（破断時の歪み）を室温で求めた。ゲルレベルをキシレン抽出（ＡＳＴＭ２７６５）により求めた。この結果を表ＩＶに示した。
【０１１３】
PROSTAB（登録商標）５４１５ビス−ＴＥＭＰＯはCiba Specialty Corporationから市販されているものであった。Luperox（登録商標）  １３０有機ペルオキシドはAtofinaから市販されているものであった。
【表４】
2007517118.tif 000007
【０１１４】
（比較例２１および実施例２２）
比較例と本発明の実施例を１２重量パーセントのエチレン含有量、８グラム／１０分のメルトフローレート、および０．８６６グラム／立方センチメートルの密度を有するポリプロピレンエラストマーにより作製した。ＡＳＴＭ  Ｄ−１２３８にしたがってこのメルトフローレートを２３０℃で測定した。
【０１１５】
ペルオキシドを除いて表Ｖに示す配合物の各々を予熱された３００ｃｃのＨａａｋｅボウル中で１００℃で作製して、溶融させた。このボウルをボウルラムにより封止し、そしてこの成分を４０ｒｐｍで撹拌した。
【０１１６】
このポリマーが回復する温度と安定化されたトルクにより示されるように溶融したところで、ラムを上げた。窒素掃気をフィードポートからボウルの中に導入した。ペルオキシドを添加した。次に、ラムをフィードポートの中に下げて、反応容器を封止した。窒素流を止めた。
【０１１７】
この溶融ポリマー組成物の温度が所望の反応温度に達したところで、ボウルを３分間運転した。次に、ローターを止め、そしてポリマー混合物を取り出し、平らなパティーにプレスし、そして室温まで冷却した。
【０１１８】
次に、電子線架橋法を用いて、この試験試料を窒素雰囲気下および１パス当たり３．２ｍＲａｄで架橋した。継続して電子線に通過させる間にこの試験試料を室温まで冷却した。通過数を表Ｖに示す。
【０１１９】
ゲルレベルをキシレン抽出（ＡＳＴＭ２７６５）により求めた。この結果を表ＩＩＩに示す。
【０１２０】
PROSTAB（登録商標）５４１５ビス−ＴＥＭＰＯは、Ciba Specialty Corporationから市販されているものであった。
【表５】
2007517118.tif 000008
【０１２１】
（比較例２３−２８および実施例２９−３１）
６つの比較例と本発明の３つの実施例をブレンドされたブチルゴムにより作製した。
【０１２２】
ペルオキシドを除いて表ＶＩに示す配合物の各々をBrabenderミキサー中で作製して、４０グラムの試料を、特定の温度で３分間作成した（この温度は９５℃または１２４℃のいずれかであった。選択された温度はこのフリーラジカル捕捉種の遅延を回避するためであった。このフリーラジカル捕捉種の濃度が高いほど低い温度での混合を必要とした）。引き続いて、ペルオキシドを添加した。この組成物を更に４分間混練した。
【０１２３】
Ｇ＆Ｅブレンドされたブチルゴム（CAS Number 9010-85-9）はＧｏｌｄｓｍｉｔｈ  ＆  Ｅｇｇｌｅｔｏｎ，  Ｉｎｃから市販されているものであった。ＰＲＯＳＴＡＢ（登録商標）５４１５ビス−ＴＥＭＰＯは、Ｃｉｂａ  Ｓｐｅｃｉａｌｔｙ  Ｃｈｅｍｉｃａｌｓ，  Ｉｎｃから市販されているものであった。Ｌｕｐｅｒｏｘ（登録商標）１３０  ２，５−ビス（ｔｅｒｔ−ブチルペルオキシ）−２，５−ジメチル−３−ヘキシン有機ペルオキシドは、Ａｔｏｆｉｎａから市販されているものであった。
【０１２４】
ムービングダイレオメーター（ＭＤＲ）を１６０℃、１８２℃、および２００℃で使用して、この反応速度論を調べた。この結果を表ＶＩに示す。
【０１２５】
評価された各組成物に対して、ＭＤＲは時間に対するトルクデータを生成した。セット温度に加えて、１００サイクル／分の周波数および０．５度の円弧に対してＭＤＲを設定した。この試験試料の重さは約５グラムであった。これをＭｙｌａｒシートの間に挟み、次に評価のためにＭＤＲの中に入れた。最終使用用途と組成に依って、セット温度と評価時間を設定した。
【０１２６】
すべての材料は良好な可撓性を保持した。すなわち、これらは取り扱い時に脆い状態ではなかった。
【表６】
2007517118.tif 000009
【０１２７】
（比較例３２および実施例３３）
１つの比較例と本発明の１つの実施例を８１パーセントのビニルクロリド含有量と４パーセントのビニルアセテート含有量を有するビニルクロリド／ビニルアセテート／ヒドロキシルアルキルアクリレートターポリマーにより作製した。
【０１２８】
ペルオキシドを除いてこの配合物の各々をBrabenderミキサー中で調製して、４０グラムの試料を１２５℃にて３分間で作製した。引き続いて、ペルオキシドを添加した。この組成物を更に４分間混練した。
【０１２９】
比較例３２の配合は９８重量パーセントのこのターポリマーと２重量パーセントのLuperox（登録商標）１３０有機ペルオキシドを含有するものであった。実施例３３の配合は９５重量パーセントのこのターポリマー、２重量パーセントのLuperox（登録商標）１３０有機ペルオキシド、および３重量パーセントのPROSTAB（登録商標）５４１５ビス−ＴＥＭＰＯを含有するものであった。
【０１３０】
このターポリマーは、Ｔｈｅ  Ｄｏｗ  Ｃｈｅｍｉｃａｌ  ＣｏｍｐａｎｙからＵＣＡＲ（登録商標）ＶＡＧＣビニルクロリド／ビニルアセテート／ヒドロキシルアルキルアクリレートターポリマーとして市販されているものであった。ＰＲＯＳＴＡＢ（登録商標）５４１５ビス−ＴＥＭＰＯは、Ｃｉｂａ  Ｓｐｅｃｉａｌｔｙ  Ｃｈｅｍｉｃａｌｓ，  Ｉｎｃから市販されているものであった。Ｌｕｐｅｒｏｘ（登録商標）１３０有機ペルオキシドはＡｔｏｆｉｎａから市販されているものであった。
【０１３１】
ムービングダイレオメーター（ＭＤＲ）を使用して、この反応速度論を調べた。図３は比較例３２および実施例３３に対する１８２℃におけるトルク−時間曲線を示す。
【０１３２】
（比較例３４−３６および実施例３７−３８）
３つの比較例と本発明の２つの実施例を２．４ｇ／１０分のメルトインデックス、５２の１２１／１２、０．９２００グラム／立方センチメートルの密度、３．５４の多分散性（Ｍw／Ｍn）、および１１０．２℃の融点を有する低密度ポリエチレンにより作製した。ペルオキシドを除いて表ＩＶに示す配合物の各々をＢｒａｂｅｎｄｅｒミキサー中１２５℃で３分間作製した。引き続いて、ペルオキシドを添加した。この組成物を更に４分間混練した。
【０１３３】
この低密度ポリエチレンはＴｈｅ  Ｄｏｗ  Ｃｈｅｍｉｃａｌ  Ｃｏｍｐａｎｙから市販されているものであった。ＰＲＯＳＴＡＢ（登録商標）５４１５ビス−ＴＥＭＰＯは、Ｃｉｂａ  Ｓｐｅｃｉａｌｔｙ  Ｃｈｅｍｉｃａｌｓ，  Ｉｎｃから市販されているものであった。Ｌｕｐｅｒｏｘ（登録商標）１３０有機ペルオキシドはＡｔｏｆｉｎａから市販されているものであった。
【０１３４】
ＭＤＲを２００℃で使用して、この反応速度論を調べた。１２５℃で１０分間、それに続いて１８０℃で７０分間圧縮成形して作製した０．０５インチ（５０ミル）厚のプラークについて引っ張り強さと高温クリープを測定した。引っ張り強さ（最大荷重における応力）をＡＳＴＭＤ６３８−００にしたがって室温で求めた（２インチ／分の変位速度で）。この結果を表ＶＩＩに示す。
【表７】
2007517118.tif 000010
【図面の簡単な説明】
【０１３５】
【図１】図１は、多官能性フリーラジカル捕捉種添加および無添加のフリーラジカルで開始される架橋性ポリマー組成物に対する１８２℃におけるトルク−時間曲線を示す。
【図２】図２は、多官能性フリーラジカル捕捉種添加のフリーラジカルで開始される架橋性ポリマー組成物に対する１８２℃におけるトルク−時間曲線を示す。
【図３】図３は、多官能性フリーラジカル捕捉種添加および無添加のフリーラジカルで開始される架橋性ポリマー組成物に対する１８２℃におけるトルク−時間曲線を示す。
【図１】
2007517118.tif 000011
【図２】
2007517118.tif 000012
【図３】
2007517118.tif 000013
【国際調査報告】
2007517118.tif 000014
2007517118.tif 000015
2007517118.tif 000016
2007517118.tif 000017
2007517118.tif 000018